"下記一般式1式中、R1~R11は、それぞれ同一又は異なって、水素原子、ハロゲン原子、水酸基、アミノ基、オキソ基、ニトロ基、ニトリル基、ビニル基、カルボキシル基、置換基を有していてもよい直鎖若しくは分岐状の炭素数1~20のアルキル基、又は置換基を有していてもよい直鎖若しくは分岐状の炭素数1~20のアルコキシ基を示し、かつ前記R1~R11のうち少なくとも1以上は置換基を有していてもよい直鎖若しくは分岐状の炭素数3~20のアルキル基但し、tert-ブチル基及びiso-ブチル基は除く。、又は置換基を有していてもよい直鎖若しくは分岐状の炭素数2~20のアルコキシ基を示す。M1は、銅原子、ニッケル原子、パラジウム原子又は白金原子を示す。で表される金属錯体をカチオンとして含有することを特徴とするイオン液体。下記一般式2式中、R12は、水素原子又は置換基を有していても良い直鎖若しくは分岐状の炭素数1~20のアルキル基、又は置換基を有していてもよい直鎖若しくは分岐状の炭素数1~20のアルコキシ基を、R13は、置換基を有していてもよい直鎖若しくは分岐状の炭素数1~20のアルキル基、又は置換基を有していてもよい直鎖若しくは分岐状の炭素数1~20のアルコキシ基を示し、かつ前記R12及びR13のうち少なくとも1以上は置換基を有していてもよい直鎖若しくは分岐状の炭素数3~20のアルキル基但し、tert-ブチル基及びiso-ブチル基は除く。、又は置換基を有していてもよい直鎖若しくは分岐状の炭素数2~20のアルコキシ基を示す。M2は、銅原子又はニッケル原子を示す。で表される金属錯体をカチオンとして含有することを特徴とする請求項1に記載のイオン液体。前記イオン液体が、ビストリフルオロメタンスルホニルアミドをアニオンとして含有することを特徴とする請求項1又は2に記載のイオン液体。請求項1~3のいずれか一項に記載のイオン液体から構成される分子センサー。液体状、ゲル状またはフィルム状であることを特徴とする請求項4に記載の分子センサー。前記イオン液体へ気相分子が可逆的に配位又は脱離することにより、色調が可逆的に変化することを特徴とする請求項4又は5に記載の分子センサー。本発明は、金属錯体をカチオンとして含有するイオン性液体であって、前記金属錯体の中心金属に対し、気相等に存在する分子が配位又は脱離することにより状態が変化するイオン液体及び該イオン液体の利用方法を提供することを目的とする。本発明者らは、鋭意検討の結果、特定の構造を有する金属錯体が前記課題を解決し得ることを見出し、さらに検討を重ねて本発明を完成するに至った。すなわち、本発明は、以下の発明を含むものである。[1]下記一般式1式中、R1~R11は、それぞれ同一又は異なって、水素原子、ハロゲン原子、水酸基、アミノ基、オキソ基、ニトロ基、ニトリル基、ビニル基、カルボキシル基、置換基を有していてもよい直鎖若しくは分岐状の炭素数1~20のアルキル基、又は置換基を有していてもよい直鎖若しくは分岐状の炭素数1~20のアルコキシ基を示し、かつ前記R1~R11のうち少なくとも1以上は置換基を有していてもよい直鎖若しくは分岐状の炭素数3~20のアルキル基但し、tert-ブチル基及びiso-ブチル基は除く。、又は置換基を有していてもよい直鎖若しくは分岐状の炭素数2~20のアルコキシ基を示す。M1は、銅原子、ニッケル原子、パラジウム原子又は白金原子を示す。で表される金属錯体をカチオンとして含有することを特徴とするイオン液体。[2]下記一般式2式中、R12は、水素原子又は置換基を有していてもよい直鎖若しくは分岐状の炭素数1~20のアルキル基、又は置換基を有していてもよい直鎖若しくは分岐状の炭素数1~20のアルコキシ基を、R13は、置換基を有していても良い直鎖若しくは分岐状の炭素数1~20のアルキル基、又は置換基を有していてもよい直鎖若しくは分岐状の炭素数1~20のアルコキシ基を示し、かつ前記R12及びR13のうち少なくとも1以上は置換基を有していてもよい直鎖若しくは分岐状の炭素数3~20のアルキル基但し、tert-ブチル基及びiso-ブチル基は除く。、又は置換基を有していてもよい直鎖若しくは分岐状の炭素数2~20のアルコキシ基を示す。M2は、銅原子又はニッケル原子を示す。で表される金属錯体をカチオンとして含有することを特徴とする前記[1]に記載のイオン液体。[3]前記イオン液体が、ビストリフルオロメタンスルホニルアミドをアニオンとして含有することを特徴とする前記[1]又は[2]に記載のイオン液体。[4]前記[1]~[3]のいずれか一項に記載のイオン液体から構成される分子センサー。[5]液体状、ゲル状またはフィルム状であることを特徴とする前記[4]に記載の分子センサー。[6]前記イオン液体へ気相分子が可逆的に配位又は脱離することにより、色調が可逆的に変化することを特徴とする前記[4]又は[5]に記載の分子センサー。本発明のイオン液体は、特定の構造を有する金属錯体を用いることにより、気相等の分子が前記金属錯体の中心金属に対し配位又は脱離することで、色調、融点、粘度及び磁性等の変化を起こすため、分子センサー用途等に用いることができる。例えば、色調の変化等、視認できる変化を利用する場合、広く普及しているガス検知器等と異なり、検体の存在を判別するのに電子回路が不要である等の利点を有する。分子の配位又は脱離は可逆的であるため、分子を吸着させた状態の液体は、該分子の徐放剤としても利用でき、この場合、分子の放出度合いが前記変化により容易に判断できる。また、本発明品は液体であるため、塗布、封入、ゲル化及びフィルム化等が容易であり、利用形態に優れている。本発明におけるイオン液体とは、融点が100°C以下でカチオン成分とアニオン成分とからなるイオン性物質のことを表す。また、使用の形態によっては、室温約10~35°Cで液体であることが好ましい。本発明のイオン液体は、特定の構造を有する金属錯体を用いることにより、有機溶媒等の分子が前記金属錯体の中心金属に対し配位又は脱離して色調、融点、粘度及び磁性等の変化を起こす。前記配位又は脱離する分子は、気相に存在するものであってもよく、液相、固相に存在するものであってもよい。前記分子を本発明のイオン液体に接触させることにより、該イオン液体の性質色調、融点、粘度及び磁性等が変化し、分子センサー等の用途に好ましく供される。本発明のイオン液体は、下記一般式1式中、R1~R11は、それぞれ同一又は異なって、水素原子、ハロゲン原子、水酸基、アミノ基、オキソ基、ニトロ基、ニトリル基、ビニル基、カルボキシル基、置換基を有していてもよい直鎖若しくは分岐状の炭素数1~20のアルキル基、又は置換基を有していてもよい直鎖若しくは分岐状の炭素数1~20のアルコキシ基を示し、かつ前記R1~R11のうち少なくとも1以上は置換基を有していてもよい直鎖若しくは分岐状の炭素数3~20のアルキル基但し、tert-ブチル基及びiso-ブチル基は除く。、又は置換基を有していてもよい直鎖若しくは分岐状の炭素数2~20のアルコキシ基を示す。M1は、銅原子、ニッケル原子、パラジウム原子又は白金原子を示す。で表される金属錯体をカチオンとして含有することを特徴とする。前記R1~R11の全てがそれぞれ同一又は異なって、水素原子、ハロゲン原子、水酸基、アミノ基、オキソ基、ニトロ基、ニトリル基、ビニル基、カルボキシル基、置換基を有していてもよいメチル基、置換基を有していてもよいエチル基、置換基を有していてもよいメトキシ基、tert-ブチル基又はiso-ブチル基である場合には、得られるイオン性物質の融点が非常に高くなり、イオン液体が得られない。前記一般式1において、M1で表される中心金属元素は、ニッケル、銅、パラジウム又は白金であり、安定な錯体を形成できる、色調変化が視認しやすい等の点から、ニッケル又は銅であることが好ましい。前記ハロゲン原子としては、フッ素原子、塩素原子、臭素原子及びヨウ素原子が挙げられる。また、置換基を有していても良いという表現における置換基とは、本発明の効果を妨げない限り特に限定されないが、例えば、ハロゲン原子フッ素原子、塩素原子、臭素原子及びヨウ素原子、ニトロ基、アセチル基、アミノ基、水酸基、アリール基、シアノ基、スルホ基、カルボキシル基、カルバモイル基、ホスフィノ基、アミノスルホニル基及びオキソ基等が挙げられ、合成が容易であることから、ハロゲン原子フッ素原子、塩素原子、臭素原子及びヨウ素原子、ニトロ基、アセチル基、アリール基、及びシアノ基等が好ましい。前記直鎖若しくは分岐状の炭素数1~20のアルキル基としては、本発明の効果を妨げない限り特に限定されないが、例えば、メチル基、エチル基、プロピル基、イソプロピル基、ブチル基、sec-ブチル基、tert-ブチル基、イソブチル基、ペンチル基、ヘキシル基、ヘプチル基、オクチル基、ノニル基、デシル基、ウンデシル基、ドデシル基、トリデシル基、テトラデシル基、ペンタデシル基及びヘキサデシル基等が挙げられ、合成が容易である等の点から、直鎖若しくは分岐状の炭素数1~10のアルキル基が好ましく挙げられる。前記直鎖若しくは分岐状の炭素数1~20のアルコキシ基としては、本発明の効果を妨げない限り特に限定されないが、メトキシ基、エトキシ基、トリチルオキシ基、メトキシメトキシ基、1-エトキシエトキシ基、2-トリメチルシリルエトキシ基及び2-トリメチルシリルエトキシメトキシ基等が挙げられ、合成が容易である等の点から、直鎖若しくは分岐状の炭素数1~10のアルコキシ基が好ましく挙げられる。前記一般式1で表される本発明の金属錯体のうち、さらに好ましい形態としては、合成が容易で、安定性が高く、かつ分子の配位又は脱離時の変化が顕著である点等から、下記一般式2式中、R12は、水素原子又は置換基を有していてもよい直鎖若しくは分岐状の炭素数1~20のアルキル基、又は置換基を有していてもよい直鎖若しくは分岐状の炭素数1~20のアルコキシ基を、R13は、置換基を有していても良い直鎖若しくは分岐状の炭素数1~20のアルキル基、又は置換基を有していてもよい直鎖若しくは分岐状の炭素数1~20のアルコキシ基を示し、かつ前記R12及びR13のうち少なくとも1以上は置換基を有していてもよい直鎖若しくは分岐状の炭素数3~20のアルキル基但し、tert-ブチル基及びiso-ブチル基は除く。、又は置換基を有していてもよい直鎖若しくは分岐状の炭素数2~20のアルコキシ基を示す。M2は、銅原子又はニッケル原子を示す。で表されるものが挙げられる。また、前記一般式2のR12及びR13は、本発明のイオン液体が溶媒を吸着したときの安定性が高い等の点から、直鎖の飽和アルキル基又は直鎖の飽和アルコキシ基であることがさらに好ましい。また、本発明の金属錯体は、本発明の効果を妨げない限り特に限定されないが、ソルバトクロミックな金属錯体であることが好ましい。本発明において、ソルバトクロミックな金属錯体とは、ソルバトクロミズムを示す金属錯体、即ち溶媒の極性の変化によって色調が変化する金属錯体を表す。本発明のイオン液体を構成するアニオンは、本発明の効果を妨げない限り特に限定されないが、安定なイオン液体を構成できる等の点から、ビストリフルオロメタンスルホニルアミド以下、TFSAともいう。、ビスフルオロスルホニルアミド以下、FSAともいう。、ビスヘプタフルオロプロパンスルホニルアミド、ビスノナフルオロブタンスルホニルアミド、ジシアナミド及びトリシアノメタニド等が好ましく、TFSA及びFSA等がより好ましく、TFSAが最も好ましい。本発明のイオン液体は、前記カチオン及びアニオン以外にも、本発明の効果を妨げない限りの範囲において、適宜添加剤等の他の成分を含んでいてもよく、そのような成分としては、例えば、ゲル化剤ポリビニリデンフルオリ‐ヘキサフルオロプロピレン共重合体等、界面活性剤ポリエチレングリコール等、他のイオン液体1‐ブチル‐3‐メチルイミダゾリウムTFSA等及び溶媒ジクロロメタン等等が挙げられる。本発明のイオン液体は、広く公知の方法で製造することができる。本発明のイオン液体は、例えば、前記金属錯体の中心金属となる金属の硝酸塩、ジアミン配位子及びジケトナート配位子をモル比1:1:1の割合でエタノール中に溶解させ、25°C、常圧下で30分混合して反応させた後、リチウムTFSAを用いてアニオン交換を行うことによって合成されてもよい。本発明のイオン液体は、前記本発明特有の性質から、様々な用途を有しており、例えば、分子センサー、分子の徐放剤、分子吸蔵剤、気体分子のドナー数の評価、低極性液体中の配位性分子の検出、粘度を可逆的に調節できる液体材料、磁性の調節が可能な磁性流体等に用いることができる。前記分子センサーとしては、有機溶媒蒸気等の検知に好ましく用いられる。具体的には、例えば、製造プラント及び化学反応漕の内外での物質検出及び反応モニター等への適用が可能である。本発明のイオン液体を使用することで、溶媒蒸気の存在が色等で判別可能となり、電子回路が不要である等の利点を有する。また、前記金属錯体の中心金属に対する分子の配位又は脱離は可逆的であり、本発明のイオン液体は、可逆的に分子を吸脱着することが可能であるため、分子を吸着させた状態の液体は、分子の徐放性を持つ液体となり、分子の徐放剤として利用できる。分子の放出度合いは、色等により簡単に判別できる。また、本発明のイオン液体には、分子を吸着することで固体になる性質を有するものも包含される。そのようなイオン液体に液体状態で分子を吸収させ、固体状態にすることで容易に回収、運搬が可能となり、分子吸蔵剤として好ましく用いられる。また、前記固体状態のものを分子徐放剤として用いることもできる。従来、錯体を有機溶媒に溶解させて吸収スペクトルを測定することで、有機溶媒のドナー数を評価する技術があるが、本発明のイオン液体では、有機溶媒液体のみならず、気相分子のドナー数の評価も可能である。本発明のイオン液体は、低極性液体に溶解せず液滴として相分離し、濃度に応じて変色等の状態変化を生じるため、気相のみならず、低極性液体中の配位性分子の濃度検出にも用いられる。本発明のイオン液体は、前記金属錯体の中心金属に対し分子が配位又は脱離することにより粘度変化を生じるため、容易かつ可逆に粘度を調節可能な材料としても利用できる。本発明のイオン液体のうち、特にニッケル錯体等をカチオンとするものは、分子を吸着することで磁性流体となるため、磁性の大きさを容易かつ可逆に調節できる磁性流体としても利用できる。また、分子センサー用途に利用する際にも、磁性を用いたモニターが可能となる。以下、実施例を用いて本発明を具体的に説明するが、本発明はこれらに限定されるものではなく、本発明の技術的思想内で当分野において通常の知識を有する者により、多くの変形が可能である。また、本明細書中に記載された学術文献および特許文献の全てが、本明細書中において参考として援用される。N-ブチル-N,N’,N’-トリメチルエチレンジアミンは、N-ブチルエチレンジアミン東京化成社製と35ホルムアルデヒド水溶液和光純薬社製、ギ酸和光純薬社製のモル比1:7:3混合溶液を24時間還流し、中和後ジエチルエーテルで抽出することで合成した。その他の試薬と溶媒は市販のものを用いた。UV-Vis-NIR紫外可視近赤外スペクトルの測定には、紫外可視近赤外分光光度計V-570、日本分光社製及び積分球装置ISN-470型、日本分光社製を使用した。FTIRスペクトルはThermoNicoletAvatar360を用い、サンプルをKbr板にはさみ、ペレット状に成形して測定した。示差走査熱量測定は、示差走査熱量計Q100DSC、TAInstruments社製を用いて行った。なお、温度範囲は-160°C~100°C、昇温および冷却速度は特に断りの無い場合、10K/minとした。イオン液体の粘度は、粘度計東機産業社製、TV-22Lを用いて、25°Cにおける粘度を測定した。測定条件は、ローターNo.73′×R7.7を使用し、回転速度は100rpmとした。実施例1CuNO323H2O和光純薬社製、242mg,1.0mmolをエタノール10mLに溶解させ、アセチルアセトン和光純薬社製、0.10mL,1.0mmolと乳鉢で粉砕した炭酸ナトリウム和光純薬社製、53mg,0.5mmolを加えた。さらに、系中に、N-ブチル-N,N’,N’-トリメチルエチレンジアミン0.19mL,1.0mmolを滴下して加えた。反応溶液を30分間撹拌後、未反応の炭酸ナトリウムと析出したNaNO3をろ過により取り除き、ろ液にLiTFSA和光純薬社製、574mg,1.5mmolを加え数分撹拌した。溶媒を留去後ジクロロメタンに溶解させ、水で数回洗浄した。有機層を無水硫酸マグネシウムで脱水乾燥し、溶媒を留去した後、生成物を70°Cで一晩真空加熱乾燥し、本発明のイオン液体を得た実施例品1:[CuacacBuMe3en][TFSA]-、暗紫色液体、収量499mg、収率83。実施例2アセチルアセトンの代わりに3-ブチル-2,4-ペンタンジオン東京化成社製、1.0mmolを用いた以外は、実施例1と同様の操作で合成を行い、本発明のイオン液体を得た実施例品2:[CuBu-acacBuMe3en][TFSA]-、暗紫色固体、収量510mg、収率78。合成直後は暗褐色の過冷却液体であったが、室温、大気中で数日放置すると結晶化した。実施例3NiNO326H2O小宗化学社製、582mg,2.0mmolをエタノール10mLに溶解させ、アセチルアセトン和光純薬社製、0.20mL,2.0mmolと乳鉢で粉砕した炭酸ナトリウム和光純薬社製、106mg,1.0mmolを加えた。さらに、系中にN-ブチル-N,N’,N’-トリメチルエチレンジアミン0.38mL,2.0mmolを滴下して加えた。反応溶液を30分間撹拌後、未反応の炭酸ナトリウムと析出したNaNO3をろ過により取り除き、ろ液にLiTFSA和光純薬社製、1.14g,4.0mmolを加え数分撹拌した。溶媒を留去後ジクロロメタンに溶解させ、水で数回洗浄した。有機層を無水硫酸マグネシウムで脱水乾燥し、溶媒を留去した後、生成物を70°Cで一晩真空加熱乾燥し、本発明のイオン液体を得た実施例品3:[NiacacBuMe3en][TFSA]-、暗赤色液体、収量567mg、収率95。実施例4アセチルアセトンの代わりに3-ブチル-2,4-ペンタンジオン東京化成社製、2.0mmolを用い、反応時間を10分間とした以外は、実施例3と同様の操作で合成を行い、本発明のイオン液体を得た実施例品4:[NiBu-acacBuMe3en][TFSA]-、暗赤色液体、収率91。試験例1ガラス製のサンプル瓶に実施例品1及び実施例品3を20mg秤取し、それぞれ10mLの有機溶媒を入れたサンプル瓶とともにガラス容器に入れ、蓋をした。前記有機溶媒としては、アセトニトリル、アセトン、メタノール、DMFジメチルホルムアミド、DMSOジメチルスルホキシド、ピリジンの6種類を用い、実験を行った。イオン液体が、気相を通じてイオン液体に対し2当量の有機溶媒分子を吸着したことを秤量により確認し、その時点で目視による色調変化の評価とUV-Vis-NIR吸収スペクトルの測定を行った。実施例品1は、単体では暗紫色だが、配位能の異なる有機分子を気相から吸収することで、図1に示されるように、紫色アセトニトリル、アセトン、濃青色メタノール、青色DMF、DMSO、緑色ピリジンへと色調変化した。図2に、実施例品1単体、及びメタノール、DMF、DMSOを吸着した試料のUV-Vis-NIR吸収スペクトルを示した。実施例品1は単体で549nmに吸収極大波長を有するが、有機分子を吸収した試料では567nmメタノール、591nmDMF、611nmDMSOに吸収極大が見られた。アニオンの配位能が高いほど吸収極大は高波長シフトした。実施例品1の色調変化に必要な時間は数秒アセトンから数十時間DMSOであり、蒸気圧の高い分子ほど短時間であった。この色変化は可逆であり、大気中で放置すると分子が脱離し、元の暗紫色へと戻った。実施例品3は、単体では暗赤色だが、気相から有機分子を吸収することによって、図3に示されるように、赤色アセトニトリル、茶褐色アセトン、メタノール、薄緑色DMF、DMSO、緑色へと色調が変化した。実施例品3がメタノールを吸収したものは、室温では茶褐色であるが、さらにサーモクロミズムを示し、60°Cでは赤色、0°Cでは薄緑色へと色変化を示した。試験例2試験例1と同じ条件下で、実施例品1に対するDMSO蒸気の吸収速度を、一定時間ごとに秤量を行うことで70時間まで計測した。DMSOが2当量付加するのに要する時間は約33時間であり、この間の吸収速度は0.18mg/hであった。2当量以上では吸収は緩やかとなり、吸収速度は009mg/hとなった。試験例3実施例品1及び実施例品1にDMSO蒸気を吸収させた試料について、DSC測定によって熱物性を評価した。実施例品1は-160°C~100°Cで結晶化せず、ガラス転移-48.8°Cのみを示したが、DMSOを1~2当量吸収した試料は、昇温過程において低温-30°C付近で液体状態から結晶化を起こした。すなわち有機分子の付加によって、液体から結晶への変化が起こるようになった図4。生成した結晶の融点は室温付近6~24°Cであり、融点及びガラス転移点は、DMSO含量の増加に伴って低下した。試験例4実施例品3は、融点59.6°Cであり、室温で固体として存在するが、DMSO分子の付加によって液体Tg=-83.9°Cに変化した。試験例5DMSOを4当量吸収させた実施例品1の熱測定では、昇温過程において低温-50.1°Cで全体が液体状態から結晶化した後、DMSOの融解-30.0°Cとイオン液体の融解5.6°Cが独立に観測された。このことから、この液体が六配位錯体と過剰なDMSOの混合物であることがわかる。試験例625°Cにおける実施例品1の粘度は1188mPasであった。DMSOを1当量又は2当量吸収させた試料の粘度は、それぞれ191.3mPas、119.5mPasとなった。このように、分子付加によって顕著な粘度の変化が起こった。試験例7エタノール1~10vol又は1-プロパノール10volを含むヘキサンに実施例品1を少量加えたところ、イオン液体の液滴が、それぞれ気相からエタノール、1-プロパノールを吸収した場合と同様の色調変化を起こした。低濃度1volの場合には色調変化に時間を要し、変色の度合いも小さかったものの、色変化自体は確認可能であった。このことから、本発明のイオン液体は、低極性液体とは混和せず、液滴として相分離するため、低極性液体中に溶解している配位性分子の検出も可能であることが明らかになった。製造例1実施例品1に対して、下式で表されるゲル化剤PVdF-HFPポリビニリデンフルオリド-co-ヘキサフルオロプロピレン、シグマアルドリッチ社製を20wt又は50wt加え、アセトン中で混合した。この溶液をシャーレに入れ、室温で静置することで、溶媒が完全に蒸発し、紫色フィルム状のイオンゲルが得られた。得られたフィルムは半透明であり、若干の伸縮性を有していた。PVDF-HFPの含量が多いほど、得られるフィルムは高強度となった。PVDF-HFPの割合を10wtとした場合には、フィルムは得られず、高粘度の半液体状物質が得られた。試験例8作製したフィルムゲル化剤濃度20wt又は50wtを用いて、気相の分子に対する応答性を評価した。フィルムをメタノール蒸気下におくと、蒸気を吸収し、数分10分程度で紫色から青色へと変色した。また、この状態のフィルムを大気下へ取り出すと、数秒5秒程度で元の紫色へと戻った。このことから、ゲル状態でも分子の可逆な脱着が可能であることが示された。試験例9製造例1で作成したフィルムゲル化剤濃度20wtを、トリエチルアミンを20wt含む水溶液に浸すと、1分以内にフィルムが紫から青に変色した。このことから、本発明のイオン液体から製造されたゲルを用いると、水中に溶解している配位性分子を検知できることが示された。"